(57)【要約】【課題】ジメチルエーテルの水蒸気改質反応において、低温でも高い活性と選択性を示す新規触媒を開発し、小型装置にて容易に高い水素濃度の混合ガスを製造する方法を提供する。【解決手段】銅および亜鉛を含有する前駆体混合物に、特定の性質をもつＭＦＩ型ゼオライトを、特定の比率で混合したジメチルエーテル水蒸気改質用触媒を用いる。【選択図】　　　　　無し【特許請求の範囲】
【請求項１】
銅および亜鉛を含有する前駆体混合物にゼオライトを混合して調製するジメチルエーテル水蒸気改質用触媒において、該ゼオライトがＭＦＩ型ゼオライトであり、該ＭＦＩ型ゼオライトのＳｉ／Ａｌモル比が１００以下、かつ該ＭＦＩ型ゼオライトの含有比率が５０重量％未満であることを特徴とする、ジメチルエーテル水蒸気改質用触媒。
【請求項２】
銅および亜鉛を含有する前駆体混合物が、各金属成分を含有する沈殿物を含むスラリー状混合物である、請求項１記載のジメチルエーテル水蒸気改質用触媒。
【請求項３】
ＭＦＩ型ゼオライトがプロトン型あるいはナトリウム型である、請求項１記載のジメチルエーテル水蒸気改質用触媒。
【請求項４】
銅および亜鉛を含有する前駆体混合物とＭＦＩ型ゼオライトを混合後、乾燥および焼成した、請求項１〜３のいずれかに記載のジメチルエーテル水蒸気改質用触媒。
【請求項５】
銅および亜鉛を含有する前駆体混合物を乾燥後、ＭＦＩ型ゼオライトと混合し、その後焼成した、請求項１〜３のいずれかに記載のジメチルエーテル水蒸気改質用触媒。
【請求項６】
銅および亜鉛を含有する前駆体混合物を乾燥および焼成後、ＭＦＩ型ゼオライトと混合した、請求項１〜３のいずれかに記載のジメチルエーテル水蒸気改質用触媒。
【請求項７】
請求項１〜６のいずれかに記載した触媒の存在下で、ジメチルエーテルと水蒸気を反応させ、水素を製造することを特徴とする、水素含有ガスの製造方法。
【発明の詳細な説明】
【０００１】
【発明の属する技術分野】
本発明はジメチルエーテルの水蒸気改質反応に使用される触媒および該触媒を用いた水素含有ガスの製造方法に関する。
水素ガスはアンモニア合成、各種有機化合物の水素化、石油精製、脱硫等の化学工業用あるいは半導体や冶金の雰囲気ガス、ガラス製造等に広く使用されている。また、最近は自動車等の動力源となる燃料電池用の原料としても注目されており、水素ガス需要の大幅な拡大が期待されている。
【０００２】
【従来の技術】
水素ガスの製造法としては、例えば、ナフサ、天然ガスや石油液化ガス等の炭化水素類の水蒸気改質法が知られている。この方法は原料の脱硫が必要なこと、反応温度が８００〜１０００℃で非常に高いこと等の欠点を有する。
また、メタノールを原料とした水蒸気改質法もよく知られており、脱硫が不要で反応温度が低い等の利点を有し、近年注目され、小規模から大規模まで多数の設備が設置されている。
【０００３】
最近、ジメチルエーテルを原料とする水蒸気改質法による水素ガスの製造法が注目されている。ジメチルエーテルはクリーンな燃料として自動車および発電用途として期待されており、常温において約２気圧程度で容易に液化するため、貯蔵や運搬等液化プロパンガスと同等の取り扱いが可能である。
ジメチルエーテルは現在、メタノールの脱水反応によって製造されており、高価ではあるが、合成ガスからの直接合成法が開発されるに至って、安価に、かつ、大量に供給できる可能性が生じている。
【０００４】
ジメチルエーテルの水蒸気改質反応は（１）式でおよび（２）式の２段反応で進行するものと考えられている。
ＣＨ３ＯＣＨ３＋　Ｈ２Ｏ　＝　２ＣＨ３ＯＨ−２３．５ｋＪ／ｍｏｌ　（１）
ＣＨ３ＯＨ　＋　Ｈ２Ｏ　＝　ＣＯ２　＋　３Ｈ２−４９．５ｋＪ／ｍｏｌ　（２）
また、上記の主反応の他に（３）式のシフト反応や（４）式のメタネーション反応などにより少量の一酸化炭素やメタンが副生する。
ＣＯ２　＋　Ｈ２＝　ＣＯ　＋　Ｈ２Ｏ−４１．１７ｋＪ／ｍｏｌ（３）
ＣＯ　＋　３Ｈ２＝　ＣＨ４＋　Ｈ２Ｏ＋２０６．２ｋＪ／ｍｏｌ（４）
これらの反応により副生した一酸化炭素やメタンは高純度水素に精製する際に除去しにくく、極力少ない方が好ましい。熱力学平衡から、低温ほど、また水蒸気（Ｓ）とジメチルエーテル（Ｄ）のモル比（以下、Ｓ／Ｄ比と記す）が大きいほど改質ガス中の副生物濃度を低くさせることができる。
ジメチルエーテルの水蒸気改質反応は（２）式のみのメタノール改質反応に比べて化学量論上は２倍量の水素を生成させることが可能であるが、（１）式の水和反応が吸熱反応であるため、より高温での反応条件が必要である。従って、より低温においても高活性を有する触媒があれば、外熱供給システムを小型化することが可能となり、熱効率を上げることができる。
【０００５】
ジメチルエーテルの水蒸気改質反応に使用される触媒としては、例えば、銅、亜鉛、アルミニウムの酸化物を含有する触媒、銅、亜鉛、アルミニウムの酸化物を含有する触媒とゼオライトやシリカ−アルミナの混合触媒、銅触媒とγ−アルミナ、ゼオライト、シリカ−アルミナを物理混合した触媒等が提案されている。しかしながら、従来知られているジメチルエーテルの水蒸気改質用触媒では耐熱性や活性が十分でなく、そのまま反応に使用することができない。例えば、銅、亜鉛の酸化物触媒と固体酸触媒をある粒径で物理混合した触媒はジメチルエーテル水蒸気改質反応に使用することができるが、この場合、反応熱により触媒成分である銅、亜鉛のシンタリングや触媒粒子の粉化等により、短時間でその活性が低下する（例えば特許文献１参照）。耐熱性を高めるためにアルミニウム酸化物を添加した銅、亜鉛、アルミニウム系触媒が知られているが、この触媒も３５０℃以上の反応環境では耐久性が十分でない（例えば特許文献２参照）。また、銅を固体酸等に担持させた触媒では反応率は高いものの、一酸化炭素や残存メタノール等の副生物濃度が高く、燃料電池用に使用する場合には、生成する一酸化炭素のため、電極が被毒され、電極寿命を短縮させる（例えば特許文献３参照）。
【０００６】
【特許文献１】
米国特許第５，４９８，３７０号明細書
【特許文献２】
特開平９−１１８５０１号公報
【特許文献３】
特開２００１−９６１５９号公報
【０００７】
【発明が解決しようとする課題】
以上、従来技術で述べたように、ジメチルエーテルを水蒸気改質し、水素を製造する場合には、一般に３５０〜４５０℃の反応温度が必要であるが、エネルギーコストを考えた場合、より低温での熱供給に対して高活性を示す触媒が求められる。
また、燃料電池用に水素を製造する場合、ガス空間速度（以下、ＧＨＳＶと記す）が大きい場合においてもより高い活性を示す触媒があれば、改質反応器のみならず燃料電池を含む装置全体の小型化につながる。
本発明が解決しようとする課題は、上記した現状における問題点を解決するため、ジメチルエーテルの水蒸気改質反応において、低温でも高い活性と選択性を示す新規触媒を開発し、小型装置にて容易に高い水素濃度の混合ガスを製造する方法を提供することにある。
【０００８】
【課題を解決するための手段】
前述のように、ジメチルエーテルと水蒸気を原料とするジメチルエーテル水蒸気改質用触媒として、銅、亜鉛などの酸化物触媒とゼオライト、アルミナシリケート、シリカアルミナ、γ−アルミナなどの固体酸触媒を組み合わせた、種々の混合触媒が提案されている。
例えば、固体酸触媒としてゼオライトを用いた例は、これまでにも報告されているが、そのタイプや物性、成分組成、さらには銅、亜鉛などの酸化物触媒との混合比などについて詳細に検討した例はない。
【０００９】
例えば、ゼオライトにおいては同じプロトン型であってもＭＦＩ型以外のＹ型を用いたり、Ｓｉ／Ａｌ比の大きな値のゼオライトを用いたりすると、メタンなどの副生成物が多く生成してしまい、本目的には適さない。あるいは銅、亜鉛を含有する前駆体混合物とゼオライトの混合比においてもいずれかが多すぎたり少なすぎたりしても副生成物により選択率の低下をまねいてしまう。このように、銅、亜鉛を含有する前駆体混合物とゼオライトを混合した触媒に限って見ても、活性や選択性の面で満足できるジメチルエーテル水蒸気改質用触媒がない状況にある。
【００１０】
本発明者は、上記課題を解決すべく好適なジメチルエーテル水蒸気改質用触媒について鋭意検討した結果、銅および亜鉛を含有する前駆体混合物に、特定の性質をもつゼオライトを特定の比率で混合した触媒が、ジメチルエーテル水蒸気改質用触媒として優れた活性を示すことを見出し本発明を完成するに至った。
すなわち、本発明は、銅および亜鉛を含有する前駆体混合物にゼオライトを混合して調製するジメチルエーテル水蒸気改質用触媒において、該ゼオライトがＭＦＩ型ゼオライトであり、該ＭＦＩ型ゼオライトのＳｉ／Ａｌモル比が１００以下、かつ該ＭＦＩ型ゼオライトの含有比率が５０重量％未満であることを特徴とする、（１）から（７）に示すジメチルエーテル水蒸気改質用触媒および当該触媒を用いた水素含有ガスの製造方法に関するものである。
（１）銅および亜鉛を含有する前駆体混合物にゼオライトを混合して調製するジメチルエーテル水蒸気改質用触媒において、該ゼオライトがＭＦＩ型ゼオライトであり、該ＭＦＩ型ゼオライトのＳｉ／Ａｌモル比が１００以下、かつ該ＭＦＩ型ゼオライトの含有比率が５０重量％未満であることを特徴とする、ジメチルエーテル水蒸気改質用触媒。
（２）銅および亜鉛を含有する前駆体混合物が、各金属成分を含有する沈殿物を含むスラリー状混合物である、（１）記載のジメチルエーテル水蒸気改質用触媒。
（３）ＭＦＩ型ゼオライトがプロトン型あるいはナトリウム型である、（１）記載のジメチルエーテル水蒸気改質用触媒。
（４）銅および亜鉛を含有する前駆体混合物とＭＦＩ型ゼオライトを混合後、乾燥および焼成した、（１）〜（３）のいずれかに記載のジメチルエーテル水蒸気改質用触媒。
（５）銅および亜鉛を含有する前駆体混合物を乾燥後、ＭＦＩ型ゼオライトと混合し、その後焼成した、（１）〜（３）のいずれかに記載のジメチルエーテル水蒸気改質用触媒。
（６）銅および亜鉛を含有する前駆体混合物を乾燥および焼成後、ＭＦＩ型ゼオライトと混合した、（１）〜（３）のいずれかに記載のジメチルエーテル水蒸気改質用触媒。
（７）（１）〜（６）のいずれかに記載した触媒の存在下で、ジメチルエーテルと水蒸気を反応させ、水素を製造することを特徴とする、水素含有ガスの製造方法。
【００１１】
【発明の実施の形態】
本発明の触媒は、銅および亜鉛を含有する前駆体混合物とＭＦＩ型ゼオライトを混合して調製する。
この銅および亜鉛を含有する前駆体混合物は、各金属成分を含有する沈殿物を含むスラリー状混合物である。各金属成分を含有する沈殿物は、当該金属を含有する化合物を処理することで得られ、原料としては、この沈殿物を焼成したときに酸化物に変化し得る金属化合物が用いられる。
【００１２】
銅化合物としては、例えば酢酸銅等の有機酸の水溶性塩、塩化銅、硫酸銅、硝酸銅等の無機酸の水溶性塩等が使用できる。亜鉛化合物としては、例えば酢酸亜鉛等の有機酸の水溶性塩、塩化亜鉛、硫酸亜鉛、硝酸亜鉛等の無機酸の水溶性塩や酸化亜鉛等が使用できる。
【００１３】
これらの金属塩の水溶液に沈殿剤を作用させることにより、当該金属を含有する沈殿物を得ることができる。沈殿剤には、水酸化ナトリウム、水酸化カリウム、炭酸ナトリウム、炭酸カリウム、炭酸水素ナトリウム、炭酸水素アンモニウム等の水溶性アルカリ化合物が用いられる。なお、酸化亜鉛を使用する際には、水中に分散させ、炭酸ガスと接触させることにより、炭酸亜鉛の沈殿物を得ることができる。
【００１４】
沈殿調製時の金属塩水溶液の濃度は０．２〜３モル／リットル、好ましくは０．５〜２モル／リットルである。金属塩に対する沈殿剤の量は、化学等量の１〜２倍、好ましくは１．１〜１．６倍である。また、沈殿調製時の温度は２０〜９０℃、好ましくは３５〜８５℃である。本発明による触媒の組成は銅／亜鉛の原子比で０．２〜１２、好ましくは０．５〜１０である。
【００１５】
本発明の銅および亜鉛を含有する前駆体混合物は、（１）上述の方法で得られた沈殿物を混合する、（２）一方の金属の沈殿物存在下で他の金属を沈殿させる、（３）両金属を同時に沈殿させる等の各種方法で得られる。銅および亜鉛の沈殿物を含有するスラリーは、共沈殿法で調製されたものが好ましく、例えば銅および亜鉛を含む水溶液と炭酸アルカリのような沈殿剤で沈殿させる方法、銅の沈殿スラリーに酸化亜鉛を分散させ、炭酸ガスにより炭酸化する方法等で調製することができる。
【００１６】
このようにして得られた銅および亜鉛を含むスラリー状混合物は通常純水等で洗浄する。原料に硫酸塩を使用した場合には希薄アルカリ水溶液等で洗浄することが好ましい。以上の方法により調製して得られた洗浄後のスラリー状混合物は、乾燥し、焼成する。乾燥温度は５０〜１５０℃で、焼成は空気中１８０℃〜８００℃、好ましくは２００〜６００℃で行われる。このようにして得られた乾燥粉あるいは焼成粉は粉砕し、ＭＦＩ型ゼオライトの粉末とよく混合させる。ＭＦＩ型ゼオライトと乾燥粉とを混合した場合はその後、焼成する。また、スラリー状混合物とＭＦＩ型ゼオライトを混合後、乾燥および焼成してもよい。
【００１７】
本発明では、ＭＦＩ型ゼオライトのうち、Ｓｉ／Ａｌモル比が１００以下であれば、プロトン型のものでもナトリウム型のものでもかまわない。ＭＦＩ型ゼオライトとの混合比は、銅および亜鉛からなる前駆体混合物の焼成粉としての重量に対し、５０重量％未満であり、好ましくは１０〜４０重量％であることが望ましい。
【００１８】
このようにして得られた触媒は大きさを揃えて錠剤成型し、粒径を揃えて粉砕する等して使用することができる。また、必要に応じてバインダーを添加して、押し出し成型体やマルメライザーなどによる球状体として使用することもできる。ＭＦＩ型ゼオライトと焼成粉とを混合したものは水に懸濁させ、必要に応じてアルミナゾルなどのバインダーを添加して担体や担体構造物に担持することができる。ＭＦＩ型ゼオライトと乾燥粉を混合したものについても同様に担体や担体構造物に担持することができ、担持後、乾燥してそのまま、あるいは焼成後使用することができる。
【００１９】
触媒の使用にあたっては、水蒸気改質反応を行わせる前に、水素や一酸化炭素含有ガスによって還元処理を行うことが望ましい。ジメチルエーテルと水蒸気を反応させる水蒸気改質反応では水蒸気／ジメチルエーテル比（Ｓ／Ｄ）は３〜１０、好ましくは３〜６である。反応温度は１５０〜５００℃、好ましくは２００〜４００℃で、圧力は常圧が好ましい。単位触媒当たりの水蒸気およびジメチルエーテルのＧＨＳＶは、３００〜２００００（１／ｈ）、好ましくは５００〜１００００（１／ｈ）である。
【００２０】
【実施例】
次に、実施例および比較例により本発明をさらに詳しく説明するが、本発明はこれらの例によってなんら限定されるものではない。
＜触媒の調製＞
比較例触媒１
炭酸水素アンモニウム１４０．４ｇを１１８６ｍｌのイオン交換水と共に５リットルの丸底フラスコに入れ溶解し、４０℃に保持した。また、硝酸銅（５水塩）２１９．６ｇをイオン交換水１２９０ｍｌに溶解し、４０℃とした溶液を前述の炭酸水素アンモニウム溶液へ注加した。続いて同溶液に、酸化亜鉛４９．３５ｇをイオン交換水５００ｍｌに分散したスラリーを加え、直ちに炭酸ガスを６Ｌ／ｈの流速で吹き込んだ。１時間後、８０℃へ昇温し、３０分保持した。炭酸ガスは２時間で停止し、６０℃まで冷却した。濾過、洗浄後、８０℃で乾燥し、３８０℃で焼成した。この焼成粉を粉砕し、グラファイト３重量％を加えて、混合し、６ｍｍφ×５ｍｍｈの円柱形状に打錠成型した。そして、１８〜３５メッシュに粉砕、整粒した。このようにして酸化銅および酸化亜鉛を主成分とする比較例触媒１を得た。表１に本触媒の主要な調製条件を示す。
表１　各触媒に使用した調製データ
2004121924.tif 000002
【００２１】
実施例触媒１〜５
比較例触媒１と同様の手法で調製した焼成粉と市販のＭＦＩ型ゼオライト（実施例触媒１〜４はプロトン型、実施例触媒５はナトリウム型、Ｓｉ／Ａｌモル比は、順に２．６、４．０、１２．６、８６．２、３．２）をいずれも混合比７０／３０で、乾式にてよく混合し、この混合粉体を６ｍｍφ×５ｍｍｈの円柱形状に打錠成型したものを１８〜３０メッシュに粉砕、整粒した。このようにして、酸化銅および酸化亜鉛とＭＦＩ型ゼオライトを主成分とする実施例触媒１〜５を得た。表１にこれら触媒の主要な調製条件を示す。
【００２２】
実施例触媒６
比較例触媒１と同様の方法で調製した混合スラリーを乾燥後、市販のＭＦＩ型ゼオライト（プロトン型、Ｓｉ／Ａｌ＝１２．６）を乾式でよく混合し、３８０℃で焼成した。混合比は焼成後の重量比で７０／３０となるようにした。
得られた焼成粉を６ｍｍφ×５ｍｍｈの円柱形状に打錠成型したものを１８〜３０メッシュに粉砕、整粒した。このようにして、酸化銅および酸化亜鉛とＭＦＩ型ゼオライトを主成分とする実施例触媒６を得た。表１に本触媒の主要な調製条件を示す。
【００２３】
比較例触媒２
比較例触媒１と同様の手法で調製した焼成粉と市販のＭＦＩ型ゼオライト（プロトン型、Ｓｉ／Ａｌ＝３７９．５）を７０／３０の重量比で、乾式でよく混合し、この混合粉体を６ｍｍφ×５ｍｍｈの円柱形状に打錠成型したものを１８〜３０メッシュに粉砕、整粒した。このようにして、酸化銅および酸化亜鉛とＭＦＩ型ゼオライトを主成分とする比較例触媒２を得た。表１に本触媒の主要な調製条件を示す。
【００２４】
比較例触媒３
比較例触媒１と同様の手法で調製した焼成粉と市販のＹ型ゼオライト（プロトン型、Ｓｉ／Ａｌ＝３．２）を７０／３０の重量比で、乾式でよく混合し、この混合粉体を６ｍｍφ×５ｍｍｈの円柱形状に打錠成型したものを１８〜３０メッシュに粉砕、整粒した。このようにして、酸化銅および酸化亜鉛とＹ型ゼオライトを主成分とする比較例触媒３を得た。表１に本触媒の主要な調製条件を示す。
【００２５】
比較例触媒４
比較例触媒１と同様の手法で調製した焼成粉と市販のＭＦＩ型ゼオライト（プロトン型、Ｓｉ／Ａｌ＝２．９）を５０／５０の重量比で、乾式でよく混合し、この混合粉体を６ｍｍφ×５ｍｍｈの円柱形状に打錠成型したものを１８〜３０メッシュに粉砕、整粒した。このようにして、酸化銅および酸化亜鉛とＭＦＩ型ゼオライトを主成分とする比較例触媒４を得た。表１に本触媒の主要な調製条件を示す。
【００２６】
＜水素の製造＞
実施例１〜６
固定床流通反応装置の反応管に実施例触媒１〜６を２．２ｍｌ充填し、窒素および水素混合ガスにて水素還元を行った。還元条件はＧＨＳＶ１３６０／ｈｒ、反応温度２２０℃にて水素濃度を徐々に増加させ、１５％に到達したところで、９．５時間流通させた。その後、反応温度２５０℃、水素濃度を最終的に１００％とし、還元を終了させた。
触媒活性は、上記のようにして還元した触媒層に、スチーム／ジメチルエーテル比（Ｓ／Ｄ）５／１、総ＧＨＳＶ６０００／ｈｒで原料を供給し、常圧、触媒層温度２００〜５００℃で反応し評価した。反応後のガスはガスクロマトグラフィーにより分析し、ジメチルエーテル反応率を算出した。なお、触媒活性の評価結果を示す表２−１、２−２、表３において出口ガス組成中のＣＨ４、ＣＯ、Ｈ２以外の主な成分はジメチルエーテルとＣＯ２であり、該組成は水蒸気を除く成分のモル％である。
各成分の組成及びを反応率を表２−１、２−２に示す。
【００２７】
2004121924.tif 000003
2004121924.tif 000004
【００２８】
比較例１〜４
比較例触媒１〜４について実施例１〜６と同様の方法にて反応を行い触媒性能を評価した。各成分の組成及びを反応率を表３に示す。
【００２９】
2004121924.tif 000005
【００３０】
【発明の効果】
本発明によるジメチルエーテルの水蒸気改質用触媒は、従来の触媒に比較して低温活性に著しく優れており、副生成物であるメタン、メタノールを生成せず、一酸化炭素の生成濃度も極めて低い。即ち、銅および亜鉛を含有する前駆体混合物に、特定の性質を持つＭＦＩ型ゼオライトを、特定の比率で混合した本ジメチルエーテル水蒸気改質用触媒を用いれば、低温下で、小型装置にて容易に高い水素濃度の混合ガスを製造することができる。